(57)【要約】【課題】赤外線吸収膜の裏面側から赤外線を受光するタイプの熱型赤外線センサーにおいて、赤外線吸収膜の裏面における赤外線の反射率を低減させる。【解決手段】熱型赤外線センサーは、空洞部７によって半導体基板５とは熱的に分離された赤外線吸収膜９と、赤外線吸収膜９の温度変化を検出する温度センサー１１とを備えている。赤外線吸収膜９は半導体基板５と対向する面にサブ波長構造９ａからなる赤外線反射防止構造を備えている。【選択図】図１
2012083341.tif 000002
【特許請求の範囲】
【請求項１】
空洞部によって半導体基板とは熱的に分離された赤外線吸収膜と、赤外線吸収膜の温度変化を検出する温度センサーとを備えた熱型赤外線センサーにおいて、
前記赤外線吸収膜は前記半導体基板と対向する面にサブ波長構造からなる赤外線反射防止構造を備えていることを特徴とする熱型赤外線センサー。
【請求項２】
前記半導体基板はＳＯＩ基板であり、前記赤外線吸収膜は前記ＳＯＩ基板のＢＯＸ層によって形成されており、前記温度センサーは前記ＳＯＩ基板の単結晶シリコン層に形成されている請求項１に記載の熱型赤外線センサー。
【請求項３】
前記半導体基板上にＣＭＯＳ回路をさらに備えている請求項１又は２に記載の熱型赤外線センサー。
【請求項４】
空洞部によって半導体基板とは熱的に分離された赤外線吸収膜と、赤外線吸収膜の温度変化を検出する温度センサーとを備えた熱型赤外線センサーの製造方法において、以下の工程（Ａ）から（Ｅ）をその順に含む熱型赤外線センサーの製造方法。
（Ａ）写真製版技術及びエッチング技術によって、熱型赤外線センサーのセンサー部の形成予定位置の前記半導体基板の表面にサブ波長構造形成用の凹部パターンを形成する工程、
（Ｂ）熱酸化処理を施して、前記半導体基板の表面に、前記凹部パターンから形成されたサブ波長構造をもつ酸化シリコン膜からなる前記赤外線吸収膜を形成する工程、
（Ｃ）前記赤外線吸収膜上に前記温度センサーを形成する工程、
（Ｄ）前記温度センサーの電位をとるために、層間絶縁膜、配線及び保護膜を形成する工程、
（Ｅ）前記赤外線吸収膜の直下の前記半導体基板を除去するために、写真製版技術及びエッチング技術によって前記保護膜及び前記層間絶縁膜に前記半導体基板に到達するエッチング用開口部を形成した後、ウェットエッチング技術によって前記エッチング用開口部を介して前記赤外線吸収膜の直下の前記半導体基板を除去して、前記赤外線吸収膜と前記半導体基板との間に前記空洞部を形成する工程。
【請求項５】
前記半導体基板はＳＯＩ基板の支持基板であり、
前記工程（Ｂ）における熱酸化処理は、前記支持基板表面に前記ＳＯＩ基板のＢＯＸ層を形成する処理でもあり、
前記工程（Ｂ）と前記工程（Ｃ）との間に、前記ＢＯＸ層の表面を研磨処理によって平坦化し、さらに前記ＢＯＸ層上に単結晶シリコン層を貼り付けて前記ＳＯＩ基板の単結晶シリコン層に形成する工程（Ｂ’）を含み、
前記工程（Ｃ）は前記工程（Ｂ’）で形成された単結晶シリコン層に前記温度センサーを形成する請求項４に記載の熱型赤外線センサー。
【請求項６】
空洞部によって半導体基板とは熱的に分離された赤外線吸収膜と、赤外線吸収膜の温度変化を検出する温度センサーとを備えた熱型赤外線センサーの製造方法において、以下の工程（Ａ）から（Ｅ）をその順に含む熱型赤外線センサーの製造方法。
（Ａ）前記半導体基板上に絶縁膜を介して半導体層を形成した後、写真製版技術及びエッチング技術によって、熱型赤外線センサーのセンサー部の形成予定位置の前記半導体層の表面にサブ波長構造形成用の凹部パターンを形成する工程、
（Ｂ）熱酸化処理を施して、前記半導体層の表面に、前記凹部パターンに対応するサブ波長構造をもつ酸化シリコン膜からなる前記赤外線吸収膜を形成する工程、
（Ｃ）前記赤外線吸収膜上に前記温度センサーを形成する工程、
（Ｄ）前記温度センサーの電位をとるために、層間絶縁膜、配線及び保護膜を形成する工程、
（Ｅ）前記赤外線吸収膜の直下の前記半導体層を除去するために、写真製版技術及びエッチング技術によって前記保護膜及び前記層間絶縁膜に前記半導体層に到達するエッチング用開口部を形成した後、ウェットエッチング技術によって前記エッチング用開口部を介して前記赤外線吸収膜の直下の前記半導体層を除去して、前記赤外線吸収膜と前記半導体基板との間に前記空洞部を形成する工程。
【発明の詳細な説明】
【技術分野】
【０００１】
本発明は、熱型赤外線センサー及びその製造方法に関し、特に、基板の裏面側から赤外線を受光する熱型赤外線センサー及びその製造方法に関するものである。
【背景技術】
【０００２】
熱型赤外線イメージセンサーなどの熱型赤外線センサーについて、赤外線吸収膜周辺の基板をエッチングで除去するなどしてブリッジ構造を形成し、赤外線吸収膜と基板とを熱的に分離し、センサーの感度を上げる技術がある。熱型赤外線センサーとして、断熱支持されている赤外線吸収膜の裏面側（基板側）から赤外線を受光する構成のものが知られている。
【０００３】
例えば特許文献１に、基板から熱的に分離されたマイクロブリッジ構造体上に赤外線吸収膜と温度センサーと信号読出し用の配線が形成された熱型赤外線センサーが開示されている。また、この赤外線センサーは基板の裏面側から赤外線を受光する構成になっている。さらに、この赤外線センサーは、基板の裏面側から入射した赤外線の反射を防止する目的で、基板の両面に反射防止膜を備えている。
【０００４】
図１７は、従来の熱型赤外線センサーの一例を示す概略的な断面図である。
センサー部１０１は梁部１０２によって基板１０３に対して空洞部１０４を介して支持されている。このため、センサー部１０１は基板１０３に対して熱的に分離されており、赤外線センサーとしての感度が高められている。センサー部１０１は、赤外線吸収膜１０５と温度センサー１０６を備えている。この赤外線センサーは、赤外線が基板１０３の裏面側から入射する構成となっており、赤外線吸収膜１０５が基板１０３に対向して配置されている。この赤外線センサーは、基板１０３側から入射した赤外線が赤外線吸収膜１０５で吸収されることによって生じる温度変化を温度センサー１０６で捉えて赤外線を検出する。温度センサー１０６からの信号を外部に取り出すために、センサー部１０１と梁部１０２に配線１０７が形成されている。
【０００５】
また、基板の表面側から赤外線を受光するタイプの熱型赤外線センサーで、サブ波長構造による反射防止構造を形成することにより、赤外線の反射を抑制し、センサーの感度を上げる技術が知られている（例えば非特許文献１を参照。）。
【発明の概要】
【発明が解決しようとする課題】
【０００６】
しかし、基板の裏面側から赤外線を受光するタイプの赤外線センサーにおいては、基板から熱的に分離された赤外線吸収膜の受光面（基板と対向する面）に反射防止構造や反射防止膜が形成されておらず、赤外線吸収膜の裏面側から入射してくる赤外線の一部は反射してしまい、センサー感度が低下するという問題があった。
【０００７】
例えば、図１７に示した赤外線センサーで、基板１０３の裏面側から赤外線が入射したとき、基板１０３の裏面、基板１０３と空洞部１０４との界面、空洞部１０４と赤外線吸収膜１０５との界面の三箇所で反射が生じる。基板１０３の裏面に関しては、反射防止膜等を形成することにより反射を抑制することができるが、基板１０３と空洞部１０４との界面、空洞部１０４と赤外線吸収膜１０５との界面に関しては反射防止膜等を形成することが難しく、反射を防止することができない。特に、図１７に示した構成のように、センサー部１０１を基板１０３から熱分離するときに基板１０３の一部分をエッチング除去する方法を採用した場合には、基板１０３の一部分をエッチングで除去する工程はほとんど最終工程で行なわれるため、空間部１０４が形成された後の工程でこれらの界面に反射防止膜を形成することは不可能である。
【０００８】
本発明は、赤外線吸収膜の裏面側から赤外線を受光するタイプの熱型赤外線センサーにおいて、赤外線吸収膜の裏面における赤外線の反射率を低減させることを目的とする。
【課題を解決するための手段】
【０００９】
本発明にかかる熱型赤外線センサーは、空洞部によって半導体基板とは熱的に分離された赤外線吸収膜と、赤外線吸収膜の温度変化を検出する温度センサーとを備えたものであって、上記赤外線吸収膜は上記半導体基板と対向する面にサブ波長構造からなる赤外線反射防止構造を備えている。
【００１０】
本発明にかかる熱型赤外線センサーの製造方法の第１局面は、空洞部によって半導体基板とは熱的に分離された赤外線吸収膜と、赤外線吸収膜の温度変化を検出する温度センサーとを備えた熱型赤外線センサーの製造方法であって、以下の工程（Ａ）から（Ｅ）をその順に含む。
（Ａ）写真製版技術及びエッチング技術によって、熱型赤外線センサーのセンサー部の形成予定位置の上記半導体基板の表面にサブ波長構造形成用の凹部パターンを形成する工程、
（Ｂ）熱酸化処理を施して、上記半導体基板の表面に、上記凹部パターンから形成されたサブ波長構造をもつ酸化シリコン膜からなる上記赤外線吸収膜を形成する工程、
（Ｃ）上記赤外線吸収膜上に上記温度センサーを形成する工程、
（Ｄ）上記温度センサーの電位をとるために、層間絶縁膜、配線及び保護膜を形成する工程、
（Ｅ）上記赤外線吸収膜の直下の上記半導体基板を除去するために、写真製版技術及びエッチング技術によって上記保護膜及び上記層間絶縁膜に上記半導体基板に到達するエッチング用開口部を形成した後、ウェットエッチング技術によって上記エッチング用開口部を介して上記赤外線吸収膜の直下の上記半導体基板を除去して、上記赤外線吸収膜と上記半導体基板との間に上記空洞部を形成する工程。
【００１１】
本発明にかかる熱型赤外線センサーの製造方法の第２局面は、空洞部によって半導体基板とは熱的に分離された赤外線吸収膜と、赤外線吸収膜の温度変化を検出する温度センサーとを備えた熱型赤外線センサーの製造方法であって、以下の工程（Ａ）から（Ｅ）をその順に含む熱型赤外線センサーの製造方法。
（Ａ）上記半導体基板上に絶縁膜を介して半導体層を形成した後、写真製版技術及びエッチング技術によって、熱型赤外線センサーのセンサー部の形成予定位置の上記半導体層の表面にサブ波長構造形成用の凹部パターンを形成する工程、
（Ｂ）熱酸化処理を施して、上記半導体層の表面に、上記凹部パターンに対応するサブ波長構造をもつ酸化シリコン膜からなる上記赤外線吸収膜を形成する工程、
（Ｃ）上記赤外線吸収膜上に上記温度センサーを形成する工程、
（Ｄ）上記温度センサーの電位をとるために、層間絶縁膜、配線及び保護膜を形成する工程、
（Ｅ）上記赤外線吸収膜の直下の上記半導体層を除去するために、写真製版技術及びエッチング技術によって上記保護膜及び上記層間絶縁膜に上記半導体層に到達するエッチング用開口部を形成した後、ウェットエッチング技術によって上記エッチング用開口部を介して上記赤外線吸収膜の直下の上記半導体層を除去して、上記赤外線吸収膜と上記半導体基板との間に上記空洞部を形成する工程。
【００１２】
本発明の熱型赤外線センサーは、赤外線吸収膜の半導体基板と対向する面にサブ波長構造からなる赤外線反射防止構造を備えている。本発明の製造方法の第１局面及び第２局面は、赤外線吸収膜の半導体基板と対向する面にサブ波長構造からなる赤外線反射防止構造をもつ熱型赤外線センサーを形成する。
【００１３】
サブ波長構造について説明する。光学素子表面にサブ波長構造（利用する光の波長より短い周期の構造）を形成した周期格子は、回折波を発生しないが、その構造によって光波の透過特性や反射特性に強く影響する。
サブ波長構造の周期格子は、光波に対して光学素子の基材と周囲の媒質との平均的な屈折率を持った媒質とほぼ等価になる。以下、このような効果によって生じる平均的な屈折率を有効屈折率と称す。つまり、サブ波長構造がない場合には光学素子と周囲の媒質との界面で屈折率の変化が急峻であるのに対して、サブ波長構造を形成した場合には、光学素子と周囲の媒質との界面での屈折率の変化が緩やかになり、反射防止効果が得られる。このように、サブ波長構造をうまく設計することにより、反射防止構造が形成可能となる。
【００１４】
非特許文献２には、２次元的に配列された凹凸が反射防止構造となることが開示されている。
図１８に示すように、表面に四角錐様の凹凸２０１を配列したサブ波長の周期構造２０２を形成すると、凹凸２０１が形成される部材２０３と、周囲の媒質との中間の有効屈折率をもつ薄膜層が存在することと等価となり、この表面での反射が減少する。
また、非特許文献１には、サブ波長構造は赤外線に対しても反射防止効果が得られることが示されている。また、素子表面に形成するサブ波長構造は錐体形状に限らず、柱状形状でも反射防止効果が得られることが示されている。
【００１５】
このように、素子表面にサブ波長構造を形成することにより、入射光の反射防止が可能となる。そして、本発明の熱型赤外線センサー及びその製造方法は、赤外線吸収膜の半導体基板と対向する面にサブ波長構造からなる赤外線反射防止構造を形成するので、赤外線吸収膜の裏面側から赤外線を受光するタイプの熱型赤外線センサーにおいて、赤外線吸収膜の裏面における赤外線の反射率を低減させることができ、熱型赤外線センサーの感度を向上させることができる。
【００１６】
本発明の熱型赤外線センサーにおいて、上記半導体基板はＳＯＩ基板であり、上記赤外線吸収膜は上記ＳＯＩ基板のＢＯＸ層によって形成されており、上記温度センサーは上記ＳＯＩ基板の単結晶シリコン層に形成されている例を挙げることができる。
また、本発明の製造方法の第１局面において、上記半導体基板はＳＯＩ基板の支持基板であり、上記工程（Ｂ）における熱酸化処理は、上記支持基板表面に上記ＳＯＩ基板のＢＯＸ層を形成する処理でもあり、上記工程（Ｂ）と上記工程（Ｃ）との間に、上記ＢＯＸ層の表面を研磨処理によって平坦化し、さらに上記ＢＯＸ層上に単結晶シリコン層を貼り付けて上記ＳＯＩ基板の活性層に形成する工程（Ｂ’）を含み、上記工程（Ｃ）は上記工程（Ｂ’）で形成された単結晶シリコン層に上記温度センサーを形成する例を挙げることができる。
ただし、本発明の熱型赤外線センサー及びその製造方法において、半導体基板は、ＳＯＩ基板に限定されるものではなく、バルク半導体基板であってもよい。
また、本発明の熱型赤外線センサーにおいて、赤外線吸収膜は、ＢＯＸ層からなるものに限定されるものではなく、酸化シリコン膜や窒化シリコン膜、窒化シリコン膜と酸化シリコン膜の積層膜など、赤外線を吸収して温度変化を生じる膜であれば、どのような膜であってもよい。
また、本発明の熱型赤外線センサー及びその製造方法において、温度センサーは、単結晶シリコン層に形成されたものに限定されるものではなく、ＰＮダイオード、ＭＯＳＦＥＴ、サーミスタ、ボロメータ、サーモパイル、焦電体など、赤外線吸収膜の温度変化を検出できるセンサーであれば、どのような方式のものであってもよい。
【００１７】
本発明の熱型赤外線センサーにおいて、上記半導体基板上にＣＭＯＳ回路をさらに備えているようにしてもよい。
赤外線センサーとＣＭＯＳ（Complementary Metal Oxide Semiconductor）回路のモノシリック化を考慮すると、赤外線センサー部とＣＭＯＳ回路部は同時に形成されなければならないため、赤外線センサー部の下層に通常のＣＭＯＳプロセスで使用される材料以外の材料で反射防止膜を形成することは好ましくない。また、このような構成の赤外線センサーでは、赤外線吸収膜として酸化シリコン膜や窒化シリコン膜を使用することが多く、これらの材料に対して有効な反射防止膜となる材料は通常のＣＭＯＳプロセスで使用される材料の中にはない。
本発明の熱型赤外線センサーは、赤外線吸収膜の半導体基板と対向する面にサブ波長構造からなる赤外線反射防止構造を備え、ＣＭＯＳプロセスで使用される材料以外の材料で赤外線吸収膜の裏面（半導体基板と対向する面）に反射防止膜を形成する必要はないので、ＣＭＯＳ回路のモノシリック化が容易である。
【発明の効果】
【００１８】
本発明の熱型赤外線センサーは、赤外線吸収膜の半導体基板と対向する面にサブ波長構造からなる赤外線反射防止構造を備え、本発明の製造方法の第１局面及び第２局面は、赤外線吸収膜の半導体基板と対向する面にサブ波長構造からなる赤外線反射防止構造をもつ熱型赤外線センサーを形成するようにしたので、赤外線吸収膜の裏面側から赤外線を受光するタイプの熱型赤外線センサーにおいて、赤外線吸収膜の裏面における赤外線の反射率を低減させることができ、熱型赤外線センサーの感度を向上させることができる。
【００１９】
本発明の熱型赤外線センサーにおいて、半導体基板はＳＯＩ基板であり、赤外線吸収膜はＳＯＩ基板のＢＯＸ層によって形成されており、温度センサーはＳＯＩ基板の単結晶シリコン層に形成されているようにしてもよい。
また、本発明の製造方法の第１局面において、半導体基板はＳＯＩ基板の支持基板であり、工程（Ｂ）における熱酸化処理は、支持基板表面にＳＯＩ基板のＢＯＸ層を形成する処理でもあり、工程（Ｂ）と工程（Ｃ）との間に、ＢＯＸ層上に単結晶シリコン層を貼り付けてＳＯＩ基板の活性層に形成する工程（Ｂ’）を含み、工程（Ｃ）は工程（Ｂ’）で形成された単結晶シリコン層に温度センサーを形成するようにしてもよい。
これにより、温度センサーをポリシリコンに形成する場合に比べて、熱型赤外線センサーのＳ／Ｎ比（信号量と雑音量の比）の改善や安定性、均一性の向上を図ることができる。
【００２０】
また、本発明の熱型赤外線センサーは、赤外線吸収膜の半導体基板と対向する面にサブ波長構造からなる赤外線反射防止構造を備えているので、ＣＭＯＳプロセスで使用される材料以外の材料で赤外線吸収膜の裏面に反射防止膜を形成する必要はなく、ＣＭＯＳ回路のモノシリック化が容易である。
【図面の簡単な説明】
【００２１】
【図１】熱型赤外線センサーの一実施例を説明するための概略的な断面図である。
【図２】図１の実施例の概略的な平面図である。
【図３】製造方法の第１局面の一実施例であって図１の製造工程を説明するための工程断面図である。
【図４】同実施例の工程（１）で形成されるサブ波長構造形成用の凹部パターン、及びこの実施例の工程（２）で形成される赤外線吸収膜となる酸化シリコン膜の一例を示す図である。
【図５】同実施例の工程（１）で形成されるサブ波長構造形成用の凹部パターン、及びこの実施例の工程（２）で形成される赤外線吸収膜となる酸化シリコン膜の他の例を示す図である。
【図６】同実施例の工程（１）で形成されるサブ波長構造形成用の凹部パターン、及びこの実施例の工程（２）で形成される赤外線吸収膜となる酸化シリコン膜のさらに他の例を示す図である。
【図７】同実施例の工程（１）で形成されるサブ波長構造形成用の凹部パターン、及びこの実施例の工程（２）で形成される赤外線吸収膜となる酸化シリコン膜のさらに他の例を示す図である。
【図８】熱型赤外線センサーの他の実施例を説明するための概略的な断面図である。
【図９】熱型赤外線センサーのさらに他の実施例を説明するための概略的な断面図である。
【図１０】製造方法の第１局面の他の実施例であって図９の製造工程を説明するための工程断面図である。
【図１１】熱型赤外線センサーのさらに他の実施例を説明するための概略的な断面図である。
【図１２】熱型赤外線センサーのさらに他の実施例を説明するための概略的な断面図である。
【図１３】熱型赤外線センサーのさらに他の実施例を説明するための概略的な断面図である。
【図１４】製造方法の第２局面の一実施例であって図１３の製造工程を説明するための工程断面図である。
【図１５】熱型赤外線センサーのさらに他の実施例を説明するための概略的な断面図である。
【図１６】図１５の実施例の概略的な平面図である。
【図１７】従来の熱型赤外線センサーの一例を示す概略的な断面図である。
【図１８】２次元的に配列された凹凸が反射防止構造となることを説明するための概略的な斜視図である。
【発明を実施するための形態】
【００２２】
図１は、熱型赤外線センサーの一実施例を説明するための概略的な断面図である。図２は図１の実施例の概略的な平面図である。図１は図２のＡ−Ａ’位置での断面に対応している。
センサー部１は梁部３によってシリコン基板（半導体基板）５に対して空洞部７を介して支持されている。センサー部１に赤外線吸収膜９、温度センサー１１、配線１３、層間絶縁膜１５、保護膜１７が形成されている。梁部３には、赤外線吸収膜９、配線１３、層間絶縁膜１５、保護膜１７が形成されている。
【００２３】
赤外線吸収膜９は酸化シリコン膜によって形成されている。赤外線吸収膜９は空洞部７によってシリコン基板５とは熱的に分離されている。赤外線吸収膜９はシリコン基板５と対向する面にサブ波長構造９ａからなる赤外線反射防止構造を備えている。梁部３の赤外線吸収膜９にもサブ波長構造９ａが形成されている。ただし、梁部３においては赤外線吸収膜９（酸化シリコン膜）にはサブ波長構造９ａは形成されていなくてもよい。
【００２４】
温度センサー１１は赤外線吸収膜９上に形成されている。本発明において、温度センサーとしては、例えばＰＮダイオード、ＭＯＳＦＥＴ、サーミスタ、ボロメータ、サーモパイル、焦電体等の方式が使用できる。この実施例では、温度センサー１１は赤外線吸収膜９上に形成されたポリシリコン膜に形成されたＰＮ接合ダイオードによって形成されている。
【００２５】
センサー部１及び梁部３とは異なる位置でシリコン基板５表面に酸化シリコン膜１９が形成されている。酸化シリコン膜１９は、赤外線吸収膜９と同時に形成されたものであるが、サブ波長構造９ａを備えていない。ただし、酸化シリコン膜１９は、シリコン基板５との接合面に赤外線吸収膜９と同様にサブ波長構造９ａを備えていてもよい。酸化シリコン膜１９上にも層間絶縁膜１５及び保護膜１７が形成されている。
【００２６】
保護膜１７、層間絶縁膜１５、赤外線吸収膜９及び酸化シリコン膜１９にエッチング用開口部２１が形成されている。エッチング開口部２１によってセンサー部１及び梁部３の形成位置が画定されている。梁部３に関しては、少なくとも配線１３とセンサー部１を支持しうるだけの構造部があればよい。
【００２７】
この実施例の熱型赤外線センサーには、シリコン基板５の裏面側から赤外線が入射される。この実施例の熱型赤外線センサーは、赤外線吸収膜９のシリコン基板５と対向する面にサブ波長構造９ａからなる赤外線反射防止構造を備えているので、赤外線吸収膜９の裏面における赤外線の反射率を低減させることができる。これにより、熱型赤外線センサーの感度を向上させることができる。
【００２８】
図３は、製造方法の第１局面の一実施例であって図１の製造工程を説明するための工程断面図である。図４〜図７は、この実施例の工程（１）で形成されるサブ波長構造形成用の凹部パターン、及びこの実施例の工程（２）で形成される赤外線吸収膜となる酸化シリコン膜の例をそれぞれ示す図である。図４〜図７で、（Ａ）はサブ波長構造形成用の凹部パターンの平面図、（Ｂ）はそのＸ−Ｘ’位置での断面図、（Ｃ）は赤外線吸収膜となる酸化シリコン膜の断面図を示す。
【００２９】
（１）写真製版技術及びエッチング技術により、熱型赤外線センサーのセンサー部１の形成予定位置のシリコン基板５の表面に、後記工程（２）での熱酸化処理を考慮してサブ波長構造形成用の凹部パターン９ｂを形成する。この実施例では、梁部３の形成予定位置にも凹部パターン９ｂを形成する。
【００３０】
凹部パターン９ｂの一例を図４〜図７を参照して説明する。
図４（Ａ），（Ｂ）では、正四角錐の凹部パターン９ｂが格子状に配置されている。図５（Ａ），（Ｂ）では、正四角錐台の凹部パターン９ｂが格子状に配置されている。図６（Ａ），（Ｂ）では、底面が正方形の直方体の凹部パターン９ｂが千鳥状に配置されている。図７（Ａ），（Ｂ）では、円錐の凹部パターン９ｂが千鳥状に配置されている。
【００３１】
凹部パターン９ｂのピッチＡは、対象とする赤外線の波長以下にする必要がある。例えば、人体から放出される赤外線を対象とする場合には、その波長は７〜１５μｍ（マイクロメートル）程度なので、凹部のピッチＡは少なくとも７μｍ以下にする必要がある。これらの凹部パターン９ｂの形状は異方性ドライエッチングで形成することができ、エッチングの条件を変えることにより錐形状の凹部や垂直形状の凹部を形成することが可能である。なお、凹部パターン９ｂの形状及び配置は図４〜図７のものに限定されない。例えば、凹部パターン９ｂは円錐台や、底面が四角形以外の角錐や角錐台であってもよい。
【００３２】
図３に戻って製造工程の説明を続ける。
（２）熱酸化処理を施して、シリコン基板５の表面に酸化シリコン膜１９を形成する。酸化シリコン膜１９とシリコン基板５の界面には、凹部パターン９ｂからサブ波長構造９ａが形成される。この実施例では、センサー部１及び梁部３の酸化シリコン膜１９は赤外線吸収膜９を構成する（図４（Ｃ）、図５（Ｃ）、図６（Ｃ）及び図７（Ｃ）も参照。）。
【００３３】
（３）赤外線吸収膜９上に温度センサー１１を形成する。温度センサー１１としては、ＰＮダイオード、ＭＯＳＦＥＴ、サーミスタ、ボロメータ、サーモパイル、焦電体等の方式が使用できる。一例としては、ポリシリコン膜を堆積し、そのポリシリコン膜にイオン注入処理や不純物拡散処理を行なって、ＰＮ接合ダイオードからなる温度センサー１１を形成する。これにより、温度センサー１１を容易に形成できる。
【００３４】
（４）温度センサー１１の電位をとるために、通常の半導体装置製造プロセスに沿って、層間絶縁膜１５の形成、コンタクトホールの形成、配線１３の形成及び保護膜１７を形成する。層間絶縁膜１５及び保護膜１７はＢＰＳＧ（Boro-phospho silicate glass）、ＮＳＧ（None-doped Silicate Glass）、ＰＳＧ（phospho silicate glass）、ＴＥＯＳ（tetra ethyl ortho silicate）等の一般的な半導体装置製造プロセスで使用されるＣＶＤ（Chemical Vapor Deposition）酸化膜でよい。保護膜１７はＣＶＤ窒化膜やＣＶＤ酸化膜とＣＶＤ窒化膜の積層膜であってもよい。
【００３５】
（５）写真製版技術及びエッチング技術によって、保護膜１７及び層間絶縁膜１５に、赤外線吸収膜９の直下のシリコン基板５を除去する際に用いるエッチング用開口部２１を形成する。エッチング用開口部２１はシリコン基板５に到達している。エッチング用開口部２１はセンサー部１と梁部３の形成位置を画定する。
【００３６】
（６）図１を参照して説明する。ウェットエッチング技術によってエッチング用開口部２１を介して赤外線吸収膜９の直下のシリコン基板５を除去する。これにより、赤外線吸収膜９とシリコン基板５との間に空洞部７が形成される。シリコン基板５のエッチングは、シリコンと酸化シリコン膜との選択比が大きい方式であることが好ましい。例えば、ＫＯＨ（水酸化カリウム）水溶液やＴＭＡＨ（水酸化テトラメチルアンモニウム）水溶液のようなアルカリ溶液を用いた結晶異方性ウェットエッチングや、ＸｅＦ2（二フッ化キセノン）、ＣＦ4（四フッ化炭素）、ＳＦ6（六フッ化硫黄）等を用いた等方性ドライエッチングなどが使用できる。また、層間絶縁膜１５又は保護膜１７とシリコン基板５とのエッチング選択比が小さい場合は、エッチング用開口部２１の側面と保護膜１７の表面にエッチング保護用のハードマスク（窒化シリコン膜）を形成する必要がある。図１では結晶異方性ウェットエッチングによってシリコン基板５をエッチングした場合を示した。結晶異方性ウェットエッチングの場合は、シリコンの１１１面でエッチングがストップするため、シリコン基板５には図１のような形状の空洞部７が形成される。さらに、このとき同時にサブ波長構造９ａが空洞部７に露出する。サブ波長構造９ａは酸化シリコン膜で形成されているため、シリコンと比較してエッチングされる量が少ないので、予め形成しておいた凹凸形状のサブ波長構造９ａが赤外線吸収膜９の表面に現れる。
【００３７】
このように、本発明の製造方法の第１局面によれば、赤外線吸収膜９のシリコン基板５と対向する面にサブ波長構造９ａからなる赤外線反射防止構造をもつ熱型赤外線センサーを形成することができる。
【００３８】
図８は、熱型赤外線センサーの他の実施例を説明するための概略的な断面図である。図１と同じ機能を果たす部分には同じ符号を付す。
この実施例では、エッチング用開口部２１がセンサー部１の中央に形成されている。温度センサー１１はエッチング用開口部２１に露出しないようにパターニングされている。空洞部７はエッチング用開口部２１を用いて等方性ドライエッチングによって形成されたものである。空洞部７の平面形状は略円形である。梁部３は空洞部７の周縁部の赤外線吸収膜９、層間絶縁膜１５及び保護膜１７によって形成されている。この実施例でも、赤外線吸収膜９の裏面にサブ波長構造９ａが形成されている。
【００３９】
図３を参照して説明した製造方法において、工程（１）でのサブ波長構造９ａの形成位置、工程（３）での温度センサー１１の形成位置、工程（４）での配線１３の形成位置、工程（５）でのエッチング用開口部２１の形成位置を図８に示した各位置に変更し、等方性ドライエッチングによってエッチング用開口部２１を介してシリコン基板５を除去して空洞部７を形成すれば、図８に示した構造が得られる。
【００４０】
図１に示した実施例の構成においては、温度センサー１１の方式がダイオードやＭＯＳＦＥＴの場合に、単結晶シリコンを使用することができない。図１に示した実施例では温度センサー１１としてポリシリコン膜にダイオード等を形成した例を示したが、単結晶シリコンに形成したデバイスはポリシリコンに形成したデバイスと比較するとリーク電流が少ないことや、均一性が良いなどの長所がある。したがって、温度センサーを単結晶シリコンに形成できれば、赤外線センサーのＳ／Ｎ比の改善や安定性、均一性の向上が得られる。
【００４１】
図９は、熱型赤外線センサーのさらに他の実施例を説明するための概略的な断面図である。図１と同じ機能を果たす部分には同じ符号を付す。
この実施例では、シリコン基板からなる支持基板２３、酸化シリコン膜からなるＢＯＸ層２５、及び単結晶シリコン層をもつＳＯＩ基板２７が用いられている。温度センサー２９はＳＯＩ基板の単結晶シリコン層に形成されている。温度センサー２９は、ＳＯＩ基板の単結晶シリコン層に形成されたＰＮ接合ダイオードによって形成されている。温度センサー２９の形成位置とは異なる位置のＳＯＩ基板の単結晶シリコン層は、素子分離のために例えばＬＯＣＯＳ（Local Oxidation of Silicon）法によって酸化されて、素子分離酸化膜３１が形成されている。
センサー部１及び梁部３の形成位置のＢＯＸ層２５は赤外線吸収膜９を構成する。赤外線吸収膜９の裏面（支持基板２３に対向する面）にサブ波長構造９ａが形成されている。
【００４２】
図１０は、製造方法の第１局面の他の実施例であって図９の製造工程を説明するための工程断面図である。
（１）写真製版技術及びエッチング技術により、熱型赤外線センサーのセンサー部１の形成予定位置の支持基板２３の表面に、後記工程（２）での熱酸化処理を考慮してサブ波長構造形成用の凹部パターン９ｂを形成する。この実施例では、梁部３の形成予定位置にも凹部パターン９ｂを形成する。
【００４３】
（２）熱酸化処理を施して、支持基板２３の表面にＢＯＸ層２５を形成する。このとき、支持基板２３の裏面も酸化されて酸化シリコン膜３５が形成される。ＢＯＸ層２５と支持基板２３の界面には、凹部パターン９ｂからサブ波長構造９ａが形成される。この実施例では、センサー部１及び梁部３のＢＯＸ層２５は赤外線吸収膜９を構成する。ＢＯＸ層２５の表面に研磨処理を施して、凹部パターン９ｂに起因してＢＯＸ層２５の表面に形成された凹凸を除去してＢＯＸ層２５の表面を平坦化する。
【００４４】
（３）ＢＯＸ層２５上に単結晶シリコン層３３を貼り付け、単結晶シリコン層３３は所望の厚みに研磨する。支持基板２３の裏面の酸化シリコン膜３５を除去する。これにより、支持基板２３、ＢＯＸ層２５及び単結晶シリコン層３３からなるＳＯＩ基板２７が形成される。
【００４５】
（４）温度センサー２９の形成位置を画定するために、例えばＬＯＣＯＳ法によって単結晶シリコン層３３に素子分離酸化膜３１を形成する。センサー部１の形成予定位置の単結晶シリコン層３３にイオン注入処理や不純物拡散処理を行なって温度センサー２９を形成する。ここではＰＮ接合ダイオードからなる温度センサー２９を形成する。また、さらにゲート酸化膜及びゲート電極を形成する工程を加えて、ＭＯＳＦＥＴからなる温度センサーを形成してもよい。その後、温度センサー２９の電位をとるために、通常の半導体装置製造プロセスに沿って、層間絶縁膜１５の形成、コンタクトホールの形成、配線１３の形成及び保護膜１７を形成する。
【００４６】
（５）図３を参照して説明した上記工程（５）と同様にして、エッチング用開口部２１を形成する。
（６）図９を参照して説明する。図３を参照して説明した上記工程（６）と同様にして、結晶異方性ウェットエッチング技術によってエッチング用開口部２１を介して赤外線吸収膜９の直下の支持基板２３を除去して、赤外線吸収膜９と支持基板２３との間に空洞部７を形成する。なお、図８を参照して説明した等方性ドライエッチングによる空洞部７の形成も、この実施例に適用できる。
【００４７】
このように、この実施例によれば、図９に示した、赤外線吸収膜９の支持基板２３と対向する面にサブ波長構造９ａからなる赤外線反射防止構造をもち、かつ温度センサー２９が単結晶シリコン層に形成された熱型赤外線センサーを形成することができる。
【００４８】
図１１は、熱型赤外線センサーのさらに他の実施例を説明するための概略的な断面図である。この実施例におけるセンサー部１及び梁部３の構造は図１に示したものと同じである。
この実施例は、シリコン基板５にＣＭＯＳ回路部３７をさらに備えている。ＣＭＯＳ回路部３７はＰチャネルＭＯＳＦＥＴ３９とＮチャネルＭＯＳＦＥＴ４１を備えている。例えばシリコン基板５がＰ型シリコン基板の場合、ＰチャネルＭＯＳＦＥＴ３９はシリコン基板５に形成されたＮ型ウエル４３に形成され、ＮチャネルＭＯＳＦＥＴ４１はシリコン基板５又はシリコン基板５に形成されたＰ型ウエル（図示は省略）に形成される。ＭＯＳＦＥＴ３９，４１の形成位置は例えばＬＯＣＯＳ酸化膜からなる素子分離用の酸化シリコン膜１９によって画定されている。
【００４９】
ＰチャネルＭＯＳＦＥＴ３９は、Ｎ型ウエル４３に形成された、ソース及びドレインを構成する２つのＰ型不純物拡散層４５，４５と、Ｐ型不純物拡散層４５，４５の間のＮ型ウエル４３上にゲート酸化膜（図示は省略）を介して形成されたポリシリコンゲート電極４７を備えている。
ＮチャネルＭＯＳＦＥＴ４１は、シリコン基板５に形成された、ソース及びドレインを構成する２つのＮ型不純物拡散層４９，４９と、Ｎ型不純物拡散層４９，４９の間のシリコン基板５上にゲート酸化膜（図示は省略）を介して形成されたポリシリコンゲート電極５１を備えている。
【００５０】
不純物拡散層４５，４９及びゲート電極４７，５１の電位をとるための配線１３が形成されている。層間絶縁膜１５上及び配線１３上に形成された保護膜１７は第２層間絶縁膜を構成する。保護膜１７上に第２層目の配線５３が形成されている。配線５３は、保護膜１７に形成されたビアホールを介して、ＭＯＳＦＥＴ３９，４１に接続された配線１３に接続されている。センサー部１及び梁部３には配線５３は形成されていない。
【００５１】
保護膜１７上及び配線５３上に最終保護膜５５が形成されている。最終保護膜５５はＣＶＤ窒化膜やＣＶＤ酸化膜とＣＶＤ窒化膜の積層膜によって形成されている。センサー部１及び梁部３には最終保護膜５５は形成されていない。
【００５２】
ＭＯＳＦＥＴ３９，４１の形成領域を画定するためにＬＯＣＯＳ法によって素子分離用の酸化シリコン膜１９を形成する時に、センサー部１及び梁部３の赤外線吸収膜９及びサブ波長構造９ａを形成することができる。このとき、ＬＯＣＯＳ酸化の処理時間や膜厚はＣＭＯＳ回路部３７の製造プロセスによって決まるので、大幅な変更は難しい。よって、ＬＯＣＯＳ酸化の条件で、センサー部１及び梁部３のサブ波長構造９ａが問題なく形成できるように、シリコン基板５に形成する凹凸構造のサイズやピッチを考慮しなければならない。特に、赤外線吸収膜９の表面（サブ波長構造９ａ形成面とは反対側の面）の凹凸が大きい場合は、その後に形成される温度センサー１１を形成するためのポリシリコンの堆積時に不具合が生じる可能性がある。つまり、ＬＯＣＯＳ工程の酸化時間で赤外線吸収膜９の表面がある程度平坦となるように凹凸構造のサイズとピッチを小さくしておくことが好ましい。
【００５３】
ＬＯＣＯＳ酸化で酸化シリコン膜１９及び赤外線吸収膜９を形成した後は、ＭＯＳＦＥＴ３９，４１のゲート酸化膜（図示は省略）を形成し、さらにポリシリコンを堆積する。センサー部１の温度センサー１１を形成するためのポリシリコンと、ＭＯＳＦＥＴ３９，４１のポリシリコンゲート電極４７，５１を形成するためのポリシリコンは同じ工程で形成することができる。この後、ポリシリコンゲート電極４７，５１には、イオン注入処理や不純物拡散処理が行なわれるが、温度センサー１１の形成もこれらの工程を兼用して形成することも可能である。
【００５４】
また、センサー部１は応答速度を向上させるために熱容量を低減させることが好ましい。そこで、この実施例では、センサー部１の形成位置では、最終保護膜５５を除去し、ＣＭＯＳ回路部３７よりも薄膜化して、熱容量を低減させる構成なっている。ＣＭＯＳ回路部３７では層間絶縁膜として機能する保護膜１７がセンサー部１の保護膜として機能する。
【００５５】
このように、熱酸化によりサブ波長構造の基礎を形成する工程は、ＣＭＯＳプロセスのＬＯＣＯＳ工程と兼用することが可能であるため、特別にＣＭＯＳプロセスへの影響を考慮する必要がなく、シリコン基板に凹凸形状（サブ波長構造を形成するための凹部パターン）を形成する工程のみを追加することで比較的容易にサブ波長構造９ａを形成することができる。
【００５６】
図１２は、熱型赤外線センサーのさらに他の実施例を説明するための概略的な断面図である。この実施例におけるセンサー部１及び梁部３の構造は図９に示したものと同じである。
この実施例は、ＳＯＩ基板２７にＣＭＯＳ回路部３７をさらに備えている。ＣＭＯＳ回路部３７はＰチャネルＭＯＳＦＥＴ３９とＮチャネルＭＯＳＦＥＴ４１を備えている。ＰチャネルＭＯＳＦＥＴ３９はＳＯＩ基板２７の単結晶シリコン層に形成されたＮ型単結晶シリコン層５７に形成され、ＮチャネルＭＯＳＦＥＴ４１はＳＯＩ基板２７の単結晶シリコン層に形成されたＰ型単結晶シリコン層５９に形成されている。ＭＯＳＦＥＴ３９，４１の形成位置は、ＳＯＩ基板２７の単結晶シリコン層に形成された、例えばＬＯＣＯＳ酸化膜からなる素子分離用の酸化シリコン膜３１によって画定されている。
【００５７】
ＰチャネルＭＯＳＦＥＴ３９は、Ｎ型単結晶シリコン層５７に形成された、ソース及びドレインを構成する２つのＰ型不純物拡散層４５，４５と、Ｐ型不純物拡散層４５，４５の間のＮ型単結晶シリコン層５７上にゲート酸化膜（図示は省略）を介して形成されたポリシリコンゲート電極４７を備えている。
ＮチャネルＭＯＳＦＥＴ４１は、Ｐ型単結晶シリコン層５９に形成された、ソース及びドレインを構成する２つのＮ型不純物拡散層４９，４９と、Ｎ型不純物拡散層４９，４９の間のＰ型単結晶シリコン層５９上にゲート酸化膜（図示は省略）を介して形成されたポリシリコンゲート電極５１を備えている。
【００５８】
配線１３、層間絶縁膜１５、保護膜１７、第２層目の配線５３及び最終保護膜５５の構成は図１１に示したものと同様である。この実施例でもセンサー部１及び梁部３には最終保護膜５５は形成されていない。
【００５９】
この実施例のように、ＳＯＩ基板２７を使用する場合は、ＳＯＩ基板２７の形成時にサブ波長構造９ａを形成しているため、ＣＭＯＳ回路３７の形成時に特に注意する点はない。図１１に示したようにシリコン基板５を使用する場合は、ＬＯＣＯＳ酸化膜厚とセンサー部１の赤外線吸収膜９のサブ波長構造９ａの形状等を考慮する必要があったが、ＳＯＩ基板２７を使用する場合はこの心配もない。ＳＯＩ基板２７を使用すると、センサー部１とＣＭＯＳ回路部３７のモノシリック化が非常に容易となる。
【００６０】
また、温度センサー２９を形成する際のイオン注入処理や不純物拡散処理と、ＭＯＳＦＥＴ３９，４１のソースやドレイン、ポリシリコンゲート電極を形成するときのイオン注入処理や不純物拡散処理を共用してもよい。
【００６１】
図１１に示した実施例及び図１２に示した実施例では、空洞部７は結晶異方性ウェットエッチングによって形成されているが、これらの実施例で空洞部７を等方性ドライエッチングや等方性ウェットエッチングで形成できることは言うまでもない。
【００６２】
図１３は、熱型赤外線センサーのさらに他の実施例を説明するための概略的な断面図である。図１と同じ機能を果たす部分には同じ符号を付す。
シリコン基板５の表面に、例えばＬＯＣＯＳ酸化膜からなる素子分離用の酸化シリコン膜（絶縁膜）６１が形成されている。酸化シリコン膜６１上にセンサー部１及び梁部３が形成されている。
センサー部１は梁部３によってシリコン基板５に対して空洞部７を介して支持されている。センサー部１に赤外線吸収膜９、温度センサー１１、配線１３、層間絶縁膜１５、保護膜１７が形成されている。梁部３には、赤外線吸収膜９、配線１３、層間絶縁膜１５、保護膜１７が形成されている。
【００６３】
赤外線吸収膜９は酸化シリコン膜によって形成されている。赤外線吸収膜９は空洞部７によって酸化シリコン膜６１及びシリコン基板５とは熱的に分離されている。赤外線吸収膜９はシリコン基板５と対向する面にサブ波長構造９ａからなる赤外線反射防止構造を備えている。
【００６４】
温度センサー１１は赤外線吸収膜９上に形成されている。この実施例では、温度センサー１１は赤外線吸収膜９上に形成されたポリシリコン膜に形成されたＰＮ接合ダイオードによって形成されている。
【００６５】
保護膜１７、層間絶縁膜１５及び赤外線吸収膜９にエッチング用開口部２１が形成されている。エッチング開口部２１によってセンサー部１及び梁部３の形成位置が画定されている。梁部３に関しては、少なくとも配線１３とセンサー部１を支持しうるだけの構造部があればよい。
【００６６】
この実施例の熱型赤外線センサーには、シリコン基板５の裏面側から赤外線が入射される。この実施例でも、図１に示した実施例と同様に、赤外線吸収膜９のシリコン基板５と対向する面にサブ波長構造９ａからなる赤外線反射防止構造を備えているので、赤外線吸収膜９の裏面における赤外線の反射率を低減させることができる。これにより、熱型赤外線センサーの感度を向上させることができる。
【００６７】
図１４は、製造方法の第２局面の一実施例であって図１３の製造工程を説明するための工程断面図である。
（１）例えばＬＯＣＯＳ法により、シリコン基板５表面に素子分離用の酸化シリコン膜６１を形成する。ＣＶＤ法により、酸化シリコン膜６１上にポリシリコン膜を形成する。そのポリシリコン膜を写真製版技術及びエッチング技術によりパターニングして、熱型赤外線センサーのセンサー部１の形成予定位置の酸化シリコン膜６１上にポリシリコン膜パターン（半導体層）６３を形成する。
【００６８】
（２）写真製版技術及びエッチング技術によりポリシリコン膜パターン６３の表面に、後記工程（３）での熱酸化処理を考慮してサブ波長構造形成用の凹部パターン９ｂを形成する。凹部パターン９ｂの例は例えば図４〜図７に示したとおりである。
【００６９】
（３）熱酸化処理を施して、ポリシリコン膜パターン６３の表面に酸化シリコン膜からなる赤外線吸収膜９を形成する。このとき、ポリシリコン膜パターン６３で覆われていない位置の酸化シリコン膜６１は厚膜化する。赤外線吸収膜９とポリシリコン膜パターン６３の界面には、凹部パターン９ｂからサブ波長構造９ａが形成される。
【００７０】
（４）図３を参照して説明した上記工程（３）と同様にして、赤外線吸収膜９上に温度センサー１１を形成する。さらに、図３を参照して説明した上記工程（４）と同様にして、層間絶縁膜１５の形成、コンタクトホールの形成、配線１３の形成及び保護膜１７を形成する。
【００７１】
（５）写真製版技術及びエッチング技術によって、保護膜１７及び層間絶縁膜１５に、ポリシリコン膜パターン６３を除去する際に用いるエッチング用開口部２１を形成する。エッチング用開口部２１はポリシリコン膜パターン６３に到達している。エッチング用開口部２１はセンサー部１の形成位置を画定する。
【００７２】
（６）図１３を参照して説明する。ウェットエッチング技術又は等方性ドライエッチング技術によってエッチング用開口部２１を介してポリシリコン膜パターン６３を除去する。このとき、酸化シリコン膜６１はエッチングストップ層として機能する。これにより、赤外線吸収膜９とシリコン基板５及び酸化シリコン膜６１との間に空洞部７が形成される。サブ波長構造９ａは空洞部７に露出する。サブ波長構造９ａは酸化シリコン膜で形成されているため、ポリシリコン膜パターン６３と比較してエッチングされる量が少ないので、予め形成しておいた凹凸形状のサブ波長構造９ａが赤外線吸収膜９の表面に現れる。
ポリシリコン膜パターン６３のエッチングは、シリコンと酸化シリコン膜との選択比が大きい方式であることが好ましい。また、層間絶縁膜１５又は保護膜１７とポリシリコン膜パターン６３とのエッチング選択比が小さい場合は、エッチング用開口部２１の側面と保護膜１７の表面にエッチング保護用のハードマスク（窒化シリコン膜）を形成する必要がある。
【００７３】
このように、本発明の製造方法の第２局面によれば、赤外線吸収膜９のシリコン基板５と対向する面にサブ波長構造９ａからなる赤外線反射防止構造をもつ熱型赤外線センサーを形成することができる。
【００７４】
図１５は、熱型赤外線センサーのさらに他の実施例を説明するための概略的な断面図である。図１６は図１５の実施例の概略的な平面図である。図１５は図１６のＢ−Ｂ’位置での断面に対応している。図１と同じ機能を果たす部分には同じ符号を付す。図１５では層間絶縁膜１５及び保護膜１７の図示が省略されている。
【００７５】
この実施例は、温度センサーとしてサーモパイルを備えている。サーモパイルは、Ｎ型不純物が導入されたＮ＋ポリシリコン１１ａ、Ｐ型不純物が導入されたＰ＋ポリシリコン１１ｂ、冷接点を構成する金属配線１３ａ，１３ｂ、温接点を構成する金属配線１３ｃを備えている。
【００７６】
ポリシリコン１１ａ，１１ｂは赤外線吸収膜９上及び酸化シリコン膜１９上に形成されている。ポリシリコン１１ａ，１１ｂはセンサー部１から梁部３を介して酸化シリコン膜１９上にわたって配置されている。ポリシリコン１１ａ，１１ｂの温接点側の端部はセンサー部１に配置されている。ポリシリコン１１ａ，１１ｂの冷接点側の端部は酸化シリコン膜１９上に配置されている。
【００７７】
金属配線１３ａ，１３ｂ，１３ｃは層間絶縁膜１５上に形成されている。金属配線１３ａ，１３ｂは酸化シリコン膜１９の上方に配置されている。金属配線１３ｃはセンサー部１に配置されている。金属配線１３ａは酸化シリコン膜１９の上方でＮ＋ポリシリコン１１ａの冷接点側の端部と電気的に接続されている。金属配線１３ｂはＰ＋ポリシリコン１１ｂの冷接点側の端部と酸化シリコン膜１９の上方で電気的に接続されている。金属配線１３ｃはセンサー部１上でＮ＋ポリシリコン１１ａの温接点側の端部とＰ＋ポリシリコン１１ｂの温接点側の端部を電気的に接続している。
【００７８】
このように、温度センサーはサーモパイルであってもよい。温度センサーとしてサーモパイルを備えた構成は他の実施例にも適用できる。
また、サーモパイルは複数本のＮ＋ポリシリコンと複数本のＰ＋ポリシリコンを備えていてもよい。この場合、各ポリシリコンはセンサー部１から梁部３を介して酸化シリコン膜１９上にわたって配置される。さらに、金属配線１３ａ，１３ｂ，１３ｃによって、Ｎ＋ポリシリコンとＰ＋ポリシリコンが交互に直列に接続される。
【００７９】
以上、本発明の実施例を説明したが、本発明はこれらに限定されるものではなく、特許請求の範囲に記載された本発明の範囲内で種々の変更が可能である。
例えば、上記実施例では、単体の赤外線センサーの形状に関して説明したが、赤外線センサーを一次元アレイ状に形成した赤外線ラインセンサーや、二次元アレイ状に形成した赤外線二次元アレイセンサー、赤外線イメージセンサーにも本発明を適用可能である。
【００８０】
また、上記実施例は温度センサーとしてＰＮダイオード又はサーモパイルを備えているが、本発明の熱型赤外線センサーにおける温度センサーはこれらに限定されない。本発明の熱型赤外線センサーにおける温度センサーは、例えばＭＯＳＦＥＴ、ボロメータ、サーモパイル、焦電体など、赤外線吸収膜の温度変化を検出できるものであればどのようなものであってもよい。
【符号の説明】
【００８１】
１  センサー部
３  梁部
５  シリコン基板（半導体基板）
７  空洞部
９  赤外線吸収膜
９ａ  サブ波長構造
９ｂ  サブ波長構造形成用の凹部パターン
１１  温度センサー
１３  配線
１５  層間絶縁膜
１７  保護膜
２１  エッチング用開口部
２３  支持基板
２５  ＢＯＸ層
２７  ＳＯＩ基板
２９  温度センサー
３３  ＳＯＩ基板の単結晶シリコン層
３７  ＣＭＯＳ回路部
６１  酸化シリコン膜（絶縁膜）
６３  ポリシリコン膜パターン（半導体層）
【先行技術文献】
【特許文献】
【００８２】
【特許文献１】特開平１０−２８８５５０号公報
【非特許文献】
【００８３】
【非特許文献１】第２６回「センサ・マイクロマシンと応用システム」シンポジウム論文集，ｐｐ．６２２−６２６，２００９
【非特許文献２】Journal of Optical Society of America, A, Vol.12 ,no.2 pp.333-339, 1995
【図１】
2012083341.tif 000003
【図２】
2012083341.tif 000004
【図３】
2012083341.tif 000005
【図４】
2012083341.tif 000006
【図５】
2012083341.tif 000007
【図６】
2012083341.tif 000008
【図７】
2012083341.tif 000009
【図８】
2012083341.tif 000010
【図９】
2012083341.tif 000011
【図１０】
2012083341.tif 000012
【図１１】
2012083341.tif 000013
【図１２】
2012083341.tif 000014
【図１３】
2012083341.tif 000015
【図１４】
2012083341.tif 000016
【図１５】
2012083341.tif 000017
【図１６】
2012083341.tif 000018
【図１７】
2012083341.tif 000019
【図１８】
2012083341.tif 000020